(57)【特許請求の範囲】
【請求項１】
触媒成分と無機酸化物とからなり、
触媒成分は、Ｃｕ又はＰｄであり、
無機酸化物は、アルミナ、シリカ、ジルコニア、又はチタニアからなる無機酸化物材料、混合金属酸化物、ゼオライトからなる構造材料のいずれか１種以上からなり、
前記無機酸化物は、少なくともＳｎ及びＴｉを含む二元組成物を、前記混合金属酸化物として含み、
前記二元組成物は、Ｓｎ（ｘ）Ｔｉ（ｙ）Ｏ２（式中、ｘ＋ｙ＝１、０．８５＞ｙ＞０である）を含み、
排気流中のＣＯ及び／又は炭化水素を変換するための触媒。
【請求項２】
０．５＞ｙ＞０．０５である請求項１に記載の触媒。
【請求項３】
二元組成物がルチル結晶相を含む請求項１又は請求項２に記載の触媒。
【請求項４】
ゼオライトが、ＺＳＭ−５、ＺＳＭ−１１、ＺＳＭ−１２、ＺＳＭ−１８、ＺＳＭ−２３、ＭＣＭ−ゼオライト、モルデナイト、フォージャサイト、フェリエライト、ゼオライトβ、及びそれらの混合物からなる群から選択される請求項１〜３のいずれかに記載の触媒。
【請求項５】
請求項１に記載の触媒と、基材と、を含み、
触媒は基材上に載置され、
排気流中のＣＯを変換するための装置。
【請求項６】
基材がセラミック支持体を含む請求項５に記載の装置。
【請求項７】
セラミック支持体がコージエライト及びシリコンカーバイドからなる群から選択される材料を含む請求項５又は６に記載の装置。
【請求項８】
基材が粒子フィルターを含む請求項５〜７のいずれかに記載の装置。
【請求項９】
粒子フィルターが壁流フィルターを含む請求項５〜８のいずれかに記載の装置。
【請求項１０】
粒子フィルターがディーゼル粒子フィルターを含む請求項５〜９のいずれかに記載の装置。
【発明の詳細な説明】
【技術分野】
【０００１】
相互参照
本出願は２００９年５月２０日に出願した米国仮出願第６１／１８０，１２２号の優先権を主張する。該出願のすべての内容は、その中に引用したすべての参考文献を含めて参照により本明細書に組み込まれる。
【０００２】
本発明は、ディーゼルエンジン、ガスタービン、ボイラー、炉、及びプロセス加熱器等のリーンバーンエンジンからの排出物を処理するための触媒及び組成物を対象とする。
【背景技術】
【０００３】
内燃エンジン、発電所、工業用炉、加熱器、ディーゼルエンジン、及び他の装置類からの排気ガスは、酸化窒素、一酸化炭素、未燃焼炭化水素及び粒状物質等の有害な汚染物質を含む。これらの源からの排気ガスは、過剰レベルの酸素、水蒸気、及び二酸化硫黄も含む。酸素を過剰に含む排気は、しばしば希薄排気として知られ、そのような排気を生成するエンジンはリーンバーンエンジンと称される。リーンバーンエンジンからの排気は、ガス中の酸素レベルが１％〜２０％で変動し得る。
【０００４】
酸化窒素、一酸化炭素、及び炭化水素は、環境規制により、排出制限の対象となっている。排気による汚染を低減するため、触媒を含む排出制御システムが用いられる。排出制御触媒が設置されているリーンバーンエンジンからの排気ガスの温度は１００℃〜７００℃となり得る。
【０００５】
以上の用途に用い、一酸化炭素及び未燃焼炭化水素を除去する一般的な触媒としては、酸化触媒が知られている。従来技術の酸化触媒は、触媒３×１０−２ｍ３（１立方フィート）当たり１０ｇを超える範囲の白金を用いて作られる。
【０００６】
排出規制により許容水準がますます厳しくなる中、排気からの汚染物質除去効率を高めるため、白金族金属の需要が増大し続けている。白金族金属には、白金、パラジウム、ルテニウム、イリジウム、オスミウム及びロジウムが含まれる。しかしながら、上記需要は、白金族金属の他用途における需要とともに、白金族金属の供給に負担をかけて白金金属のコストを上昇させるため、触媒及び付随する排出制御システムのコストも上昇させる。リーンバーン排気処理用の酸化触媒に用いられる貴金属（白金）の量は、酸化触媒それ自体の全コストの約６０〜９０％を占める。
【０００７】
パラジウムは酸化特性が良好で白金ほど高価ではないので、代わりに用いることができるが、典型的には酸化触媒中に大量のパラジウムが必要とされるため、酸化触媒のコストが上昇し、低コストの白金族金属を用いる目的には逆効果になる。従来技術の酸化触媒は酸化触媒３×１０−２ｍ３（１立方フィート）当たり数百ｇのパラジウムを用いて作られる。
【発明の概要】
【発明が解決しようとする課題】
【０００８】
上記に鑑みて、貴金属含量、特にパラジウム又は白金の含量が非常に低い、あるいは白金族金属の使用を全く必要としない、効率の良い触媒配合が強く求められている。
【課題を解決するための手段】
【０００９】
本開示の実施形態には、Ｓｎ及びＴｉを含む二元組成物、Ｓｎ、Ｔｉ及びＺｒを含む三元組成物、並びにそれらの任意の混合物からなる群から選択されるＳｎ化合物を含み、排気流中のＣＯ及び／又は炭化水素を変換するための触媒が含まれる。それらの実施形態において、二元組成物はＳｎ（ｘ）Ｔｉ（ｙ）Ｏ２を含んでよく、式中、ｘ＋ｙ＝１、０．８５＞ｙ＞０である。他の実施形態においては、０．５＞ｙ＞０．０５である。さらなる実施形態において、二元組成物はルチル結晶相を含む。
【００１０】
他の実施形態において、Ｓｎ化合物はＳｎ（ａ）Ｔｉ（ｂ）Ｚｒ（ｃ）Ｏ２を含む三元組成物を含み、式中、ａは０．２５、ｂは０．２５、ｃは０．５である。ある実施形態では、三元組成物はスリランカイト結晶相を含む。
【００１１】
本開示のある実施形態は、ＣＯを含む排気流をＳｎ化合物を含む上述の触媒と接触させるステップを含み、排気流中のＣＯを変換するための方法が含まれる。他の実施形態において、排気流には炭化水素が含まれる。
【図面の簡単な説明】
【００１２】
【図１】模擬ディーゼル排気を用いた種々の低パラジウム含有触媒のＳＶ＝７５Ｋｈｒ−１における温度（℃）に対するＣＯ変換率。
【図２】低貴金属含有配合に対する４００℃におけるＣＯ変換率。
【図３】３×１０−２ｍ３（１立方フィート）当たり３ｇの白金と３×１０−２ｍ３（１立方フィート）当たり３ｇのパラジウムを含むフレッシュ及び水熱的劣化触媒の、ＳＶ＝５５Ｋ及び１６５ｈｒ−１における、温度に対するＣＯ変換率。
【図４】銅担持量（ｇ／リットル）に対する４００℃でのＣＯ変換率。
【図５】種々の銅含有触媒における４００℃でのＣＯ変換率。
【図６】卑金属触媒中の銅の位置に対する４００℃でのＣＯ変換率。
【図７】種々の卑金属担持触媒における４００℃のＣＯ変換率。
【図８】二元組成物の作製プロセスを示すフローチャート。
【図９】二元組成物の初期水分率の測定プロセスを示すフローチャート。
【図１０】二元組成物（ＳｎＯ２−ＴｉＯ２）の表面積。
【図１１】二元組成物（ＺｒＯ２−ＴｉＯ２）の表面積。
【図１２】二元組成物（ＺｒＯ２−ＳｎＯ２）の表面積。
【図１３】三元組成物（Ｚｒ0.1Ｓｎ0.9−XＴｉXＯ2）の表面積。
【図１４】三元組成物（Ｚｒ0.2Ｓｎ0.8−XＴｉXＯ2）の表面積。
【図１５】三元組成物（Ｚｒ0.3Ｓｎ0.7−XＴｉXＯ2）の表面積。
【図１６】三元組成物（Ｚｒ0.4Ｓｎ0.6−XＴｉXＯ2）の表面積。
【図１７】実施例８の組成物を表す相図。
【発明を実施するための形態】
【００１３】
ある実施形態において、本発明の新規な触媒は、その配合としてａ）貴金属又は白金族金属を含まず、ｂ）卑金属及びｃ）酸化物を含む。別の実施形態において、本発明の新規な触媒の配合は、ａ）極少量の貴金属（触媒３×１０−２ｍ３（１立方フィート）当たり白金１０ｇ未満又は触媒３×１０−２ｍ３（１立方フィート）当たりパラジウム１００ｇ未満）及びｂ）酸化物を含む。上記触媒組成物は、リーンバーン排気エンジンから一酸化炭素及び未燃焼炭化水素等の有害な汚染物質を除去するため使用できる。本発明で開示される酸化触媒の存在下において、一酸化炭素及び未燃焼炭化水素は、希薄排気中の過剰の酸素と反応し、無害なＣＯ２及び水蒸気に変換される。
ＣＯ＋Ｏ２→ＣＯ２
ＣｘＨｙ＋Ｏ２→ＣＯ２＋Ｈ２Ｏ
【００１４】
そのような酸化触媒中の卑金属としては、銅、鉄、ニッケル、タングステン、バナジウム及びクロム又はそれらの混合物を使用できる。触媒は、白金及びパラジウム等の貴金属を極少量含んでもよいが、ＣＯ酸化のためにリーンバーンエンジンに使用される従来の酸化触媒における含有量より少量とする。新規触媒配合における白金及びパラジウム等の貴金属量は、具体的には、（白金について）触媒３×１０−２ｍ３（１立方フィート）当たり１０ｇ未満、及び（パラジウムについて）３×１０−２ｍ３（１立方フィート）当たり１００ｇ未満とする。
【００１５】
無機酸化物は、（ａ）表面積の大きな無機酸化物材料、（ｂ）混合金属酸化物、（ｃ）ゼオライト等のフレームワーク構造材料、（ｄ）任意の構造化又は非晶質無機酸化物材料、（ｅ）セリウム系酸素貯蔵材料、又は（ｆ）それらの任意の組合せである。上記配合は、ディーゼルエンジン、ガスタービン、ボイラー、プロセス加熱器及び炉等のリーンバーンエンジンの他、広範囲な用途に適用できる。上記触媒は、単独の触媒システムとして、又はリーンバーンエンジンの他のフィルター、若しくはＮＯｘ触媒等の他の排出制御触媒と組み合わせて使用できる。
【００１６】
触媒は、基材に配合物を被覆して形成できる。配合物は、卑金属又は極少量の貴金属のいずれかを含む。配合物は、酸化物材料も含むものとしてよい。触媒配合物は、所望の基材に、１段階又は複数段階の工程で被覆するプロセスにより形成できる。１段階で被覆するプロセスでは、極少量の貴金属及び／又は卑金属を含む触媒配合物を酸化物材料と混合し、被覆する。あるいは、卑金属及び／又は極少量の貴金属を酸化物材料の上に沈殿させた後、その混合物を基材上に被覆してもよい。
【００１７】
基材上に最初に被覆する酸化物材料を、ウォッシュコートと称する。ウォッシュコート上に、次いで卑金属及び／又は極少量の貴金属を含浸して新規な酸化触媒配合物を製造する。触媒は、酸化物材料、卑金属及び／又は極少量の貴金属を含む配合物を他の支持媒体とともに押出成形して製造することもできる。また、酸化物材料を押出成形した上に、卑金属及び／又は極少量の貴金属を含浸して導入できる。
【００１８】
基材
本発明の基材は、屈折性材料、セラミック基材、ハニカム構造、波型構造、金属基材、セラミック発泡体、金属発泡体、網状発泡体、繊維材料、織物無機材料、又はこれらの適当な組合せとすることができ、基材は、少なくとも複数の流路と、５０％以下の必要限度の多孔性を有するものとする。当技術分野において知られているように、多孔性や流路の数は、使用する基材に依存する。当事者に公知となっている基材の種類及び形状を採用できる。基材は、金属又はセラミックのいずれであっても、三次元支持構造であることが好ましい。
【００１９】
基材は、ビーズ又はペレットの形態とすることができる。ビーズ又はペレットは、アルミナ、シリカアルミナ、シリカ、チタニア、それらの混合物、又は任意の適当な材料から形成できる。基材は、ハニカム基材としてもよい。ハニカム基材としては、セラミックハニカム基材又は金属ハニカム基材がある。セラミックハニカム基材は、例えば、シリマナイト、ジルコニア、ペタライト、スポジュメン（リチウムアルミニウムシリケート）、マグネシウムシリケート、ムライト、アルミナ、コージエライト（例えばＭｇ２Ａｌ４Ｓｉ５Ｏ１８）、その他のアルミノシリケート材料、シリコンカーバイド、アルミニウムニトリド、又はそれらの組合せから形成できる。その他、当業者に公知のセラミック基材を使用できる。また、基材を繊維強化材料とすることもできる。繊維強化材料は、２種以上の材料から作られた複合材料とすることができる。
【００２０】
基材が金属ハニカム基材の場合、金属としては、耐熱性卑金属合金、特に鉄が実質的又は主な成分である合金を採用できる。金属基材の表面を約１０００℃を超える高温で酸化し、合金表面に酸化物層を形成することによって、合金の耐食性を改善できる。合金の表面の酸化物層により、モノリス基材の表面に対するウォッシュコートの接着度合いを強化できる。
【００２１】
基材としては、モノリスを通して伸延する複数の細かい平行な流路を有するモノリス担体も採用できる。流路は任意の適当な断面形状及び／又は寸法としてよい。例えば、流路を、台形、長方形、正方形、正弦曲線形、六角形、楕円形、又は円形としてよく、その他の形状も適用できる。モノリスは、断面６×１０−４ｍ２（１平方インチ）当たり約９〜１２００以上のガス入口開口又は流路を含んでよいが、それ以下の流路としてもよい。
【００２２】
基材として粒子用の任意の適当なフィルターも採用できる。好適な基材の形態としては、織物フィルターがあり、特に織物セラミックファイバーフィルター、ワイヤメッシュ、ディスクフィルター、セラミックハニカムモノリス、セラミック若しくは金属発泡体、壁流フィルター等が好ましい。壁流フィルターは、自動車排気ガス触媒用のハニカム基材と類似するものである。壁流フィルターは、流路の入口と出口を交互に塞ぎ、排気ガスが壁流フィルターの入口から出口へ移動する間、壁流フィルターの多孔質の壁を通って強制的に排気ガスを流すようにして、通常の自動車排気ガス触媒のハニカム基材とは異なる用法としてもよい。
【００２３】
第１成分
触媒における第１成分は、貴金属又は卑金属のいずれかとする。貴金属を用いる場合、触媒中の貴金属濃度を極めて低いものとして、従来技術の酸化触媒より低くする。好ましい貴金属は、パラジウムと白金である。第１成分は、極めて低濃度のパラジウムのみ、又は低濃度のパラジウムと白金との組合せとすることができる。
【００２４】
第１成分を白金とパラジウムとの組合せとする場合、パラジウム及び白金は、パラジウム及び白金の塩等の前駆体を用いて触媒に導入できる。好ましい前駆体塩としては、硝酸パラジウム及び硝酸白金や、白金のエチレンジアミン錯体がある。第１の金属が白金とパラジウムの組合せである場合、両方の金属を同時に導入して最終触媒を形成できる。先に白金を導入してからパラジウムを導入してもよく、パラジウムを先に導入してから白金を沈着させてもよい。白金エチレンジアミン及び硝酸白金前駆体の混合物を用いて白金を導入してもよい。硝酸白金及び硝酸パラジウムを混合して触媒中に導入してから、白金エチレンジアミン錯体を用いて含浸することで、さらに白金を導入してもよい。
【００２５】
第１成分を完全に貴金属フリー（非含有）とし、貴金属に代えて、銅、鉄、ニッケル、タングステン、バナジウム、クロム又はマンガン等の卑金属を用いることもできる。従って、適用可能な第１成分としては、
（１）触媒３×１０−２ｍ３（１立方フィート）当たり１０ｇ未満の白金のみ
（２）触媒３×１０−２ｍ３（１立方フィート）当たり１００ｇ未満のパラジウムのみ
（３）触媒３×１０−２ｍ３（１立方フィート）当たり１０ｇ未満の白金と、触媒３×１０−２ｍ３（１立方フィート）当たり１００ｇ未満のパラジウムとの組合せ。好ましくは、３×１０−２ｍ３（１立方フィート）当たり３ｇの白金と３×１０−２ｍ３（１立方フィート）当たり３ｇのパラジウムとを用いる。
（４）触媒３×１０−２ｍ３（１立方フィート）当たり２０００ｇ未満又は最終触媒の重量に対し０．００１％〜３０％である１又は複数の卑金属
がある。
【００２６】
第１成分は、第２成分（以下参照）と混合して基材に被覆することもできる。第２成分を適当な基材に被覆した後に、第１成分を被覆することもできる。卑金属を用いる場合、第１成分が最終的に触媒重量に対し１％〜３０％となるように第１成分を被覆する。
【００２７】
第１成分は、最初に金属硝酸塩、酢酸塩及び塩化物又はそれらの混合物等、第１成分として好適な金属塩を水と混合することで被覆できる。第１成分は、第２成分（以下参照）が既に被覆されている基材を、第１成分の金属前駆体、又は第１成分の金属前駆体の混合物と既知量の水とを混合した溶液に浸漬して被覆してもよい。他の沈着方法としては、当業者に既知の基材に、第１成分をスプレー又は蒸着させる方法がある。
【００２８】
第２成分
第２成分としては、（ａ）表面積の大きい（＞１ｍ２／ｇ）無機酸化物材料、（ｂ）混合金属酸化物、（ｃ）ゼオライト等のフレームワーク構造材料、（ｄ）任意の構造化又は非晶質無機酸化物材料、（ｅ）任意のセリウム系酸素貯蔵材料、又はそれらの任意の組合せを採用できる。触媒中における第２成分の量は、７０％〜９９．９％とする。
【００２９】
ウォッシュコート
本発明における触媒の少なくとも一部は、ウォッシュコート形態の基材上に載置できる。ウォッシュコート中の酸化物固体は、１つ又は複数の酸化物材料、例えば第２成分としてよい。ウォッシュコートは卑金属を含んでもよく、含まなくてもよい。担体材料酸化物、例えば酸化物材料を含むウォッシュコートは、高温（＞１０００℃）かつ還元性及び酸化性条件において通常安定である。触媒中の担体酸化物材料又は第２成分としては、（ａ）表面積の大きい無機酸化物材料、（ｂ）混合金属酸化物、（ｃ）ゼオライト等のフレームワーク構造材料、（ｄ）例えば被覆加工された酸化物等の任意の構造化又は非晶質無機酸化物材料、（ｅ）任意のセリウム系酸素貯蔵材料、又はそれらの任意の組合せを採用できる。
【００３０】
ウォッシュコートを基材に結合させる量は、種々の量を採用でき、基材の大部分又はすべての表面積をカバーできる量とすることが好ましい。例えば、約１０ｇ／Ｌ〜５００ｇ／Ｌのウォッシュコートを基材と結合させることができる。また、基材上のウォッシュコートは、酸化物固体を水に懸濁して水性スラリーを形成し、この水性スラリーを基材上にウォッシュコートとして沈着させて形成してもよい。
【００３１】
水性スラリーには、他の任意成分を加えてもよい。酸若しくは塩基溶液又は種々の塩又は有機化合物等成分を水性スラリーに加え、スラリーのレオロジーを調整し、及び／又はウォッシュコートと基材との結合を強化できる。レオロジーを調整するために用いる化合物の例としては、水酸化アンモニウム、水酸化アルミニウム、酢酸、クエン酸、水酸化テトラエチルアンモニウム、他のテトラアルキルアンモニウム塩、酢酸アンモニウム、クエン酸アンモニウム、グリセロール、ポリエチレングリコール、ポリビニルアルコール、その他の市販のポリマーで好適なもの等が含まれる。
【００３２】
スラリーは、任意の適当な方法で基材上に載置できる。例えば、基材をスラリーに浸漬させてもよく、又はスラリーを基材にスプレーしてもよい。その他、当業者に既知の方法によりスラリーを基材に沈着させてもよい。基材が平行流路を有するモノリス担体である場合は、ウォッシュコートを流路壁上に形成してもよい。流路を通って流れるガスは、流路壁上のウォッシュコート並びにウォッシュコートに支持された材料に接触する。特定の酸化物材料を用いて、触媒系の製造におけるウォッシュコートスラリーのレオロジー及び／又はウォッシュコートスラリーの基材への付着を改善することもできる。
【００３３】
表面積の大きな無機酸化物材料及び酸素貯蔵材料
第２成分の少なくとも一部は、アルミナ、シリカ、ジルコニア、チタニア、それらの複合酸化物及び／又は混合物からなる群から選択でき、それらの表面積は１０〜１０００ｍ２／ｇと予想される。そのような無機酸化物材料にランタニド及びアクチニドを含む遷移金属をドープして、熱安定性を増大させることもできる。
【００３４】
触媒は、表面積の大きな無機担体材料として、ランタンドープジルコニアを含んでもよく、ランタン含量は酸化物の１重量％〜１０重量％でよい。表面積の大きな無機担体材料は、スズ−チタニアを含むものとしてもく、スズの量は酸化物の１重量％〜５０重量％の範囲で変更できる。
【００３５】
第２成分の少なくとも一部は、セリウム系酸素貯蔵材料から選択できる。酸素貯蔵材料としては、ＣｅＯ２、Ｃｅ１−αＺｒαＯ２、ランタニド若しくはランタニドの混合物でドープしたセリア−ジルコニア、又はそれらの任意の組合せを採用できる。セリウム系酸素貯蔵材料は、セリウム、ジルコニウム、プラセオジム（プラサデネウム）及びネオジム（ネオデネイウム）としてもよい。また、セリウム系酸素貯蔵材料は、セリウム、ジルコニウム、ランタン及びイットリウムとしてもよい。
【００３６】
混合金属酸化物及び構造化材料
触媒は、混合金属酸化物を含有するものとしてもよい。混合金属酸化物は、少なくとも１つの遷移金属及び少なくとも１つの他の金属を含む。混合金属酸化物の他の金属としては、アルカリ及びアルカリ土類金属、ランタニド、又はアクチニドが含まれる。例えば、混合金属酸化物として、二元酸化物、三元酸化物、スピネル、ペロブスカイト、デラフォサイト、リオンサイト、ガーネット、又はピロクロアが挙げられる。
【００３７】
Ｓｎ、Ｔｉ及び任意選択でＺｒを含む混合金属酸化物
触媒は、スズ及びチタニア、又はＳｎ−Ｔｉを成分とする二元混合酸化物材料を含んでよい。また、触媒は、チタニア、スズ及びジルコニア、又はＴｉ−Ｓｎ−Ｚｒを成分とする三元混合酸化物材料を含んでもよい。触媒は、二元酸化物及び三元酸化物の混合物としてもよい。
【００３８】
本発明には、Ｓｎ及びＴｉを含む二元組成物、Ｓｎ、Ｔｉ及びＺｒを含む三元組成物、並びにそれらの混合物からなる群から選択されるＳｎ化合物を含み、排気流中のＣＯ及び／又は炭化水素を変換するための触媒が含まれる。二元組成物には、Ｓｎ（ｘ）Ｔｉ（ｙ）Ｏ２が含まれてもよく、式中、ｘ＋ｙ＝１、０．８５＞ｙ＞０であり、０．５＞ｙ＞０．０５であることが好ましい。二元組成物にはルチル結晶相が含まれる。
【００３９】
Ｓｎ化合物には、Ｓｎ（ａ）Ｔｉ（ｂ）Ｚｒ（ｃ）Ｏ２を含む三元組成物が含まれ、式中、ａは０．２５、ｂは０．２５、ｃは０．５である。三元組成物にはスリランカイト結晶相が含まれる。
【００４０】
図１７は、相図の１つの例である。相図は、熱力学的に異なった相が平衡して存在し得る条件をグラフで表現するものである。図中の異なる領域は、異なる組成物の存在を示す。例えば、図１７における三角形の各頂点は、純粋なＺｒ、Ｔｉ又はＳｎ酸化物の存在を示す。三角形の辺を構成するそれぞれの線は、辺の両端における２つの化合物からなる二元化合物の存在を示す。三角形の内部で、辺の両端又は辺の上以外にある点は、三成分からなる三元混合物の存在を示す。
【００４１】
Ｓｎ化合物には、相図において、Ｚｒ０．５Ｓｎ０．２５Ｔｉ０．２５Ｏ２とＳｎ１−ｘＴｉｘＯ２との間の領域にある組成物が含まれる。式中、ｘは０以上０．８５未満である。この例においてＳｎ１−ｘＴｉｘＯ２は、Ｔｉ、Ｓｎ及びＺｒ化合物の相図において純粋なＴｉＯ２及びＳｎＯ２を示す辺の両端の点の間に示される三角形の底辺の線として表される。Ｚｒ０．５Ｓｎ０．２５Ｔｉ０．２５Ｏ２の組成物は、相図における三角形内部の単一の点として表わされる。三角形の底辺と三角形内部の点とにより、全体の相図に対するサブセット（部分集合）である三角形の領域が構成される。Ｓｎ化合物には、三角形内部の点（Ｚｒ０．５Ｓｎ０．２５Ｔｉ０．２５）と、三角形の底辺（Ｓｎ１−ｘＴｉｘＯ２）とで構成される三角形の領域内にある任意の組成物を含んでよい。式中のｘは０．０５以上０．８５未満である。
【００４２】
三角形内部の点と、三角形の底辺とで構成される領域に加え、相図の重要な領域として、三角形内部の点と底辺との間を往復する一連の線としても定義できる。Ｓｎ化合物は、相図において、Ｚｒ０．５Ｓｎ０．２５Ｔｉ０．２５Ｏ２とルチルＳＳ  Ｓｎ１−ｘＴｉｘＯ２との間の領域にある組成物を含み、式中のｘは、０．０５＜ｘ＜０．８５であり、Ｓｎ１−ｘＴｉｘＯ２はＺｒａＳｎｂＴｉｃを含み、式中のａ、ｂ及びｃは、ａ＝０．５、ｂ＝０．２５、ｃ＝０．２５と、ａ＝０．４、０．２３＜ｂ＜０．３９、０．２１＜ｃ＜０．３７、（ここで、ｂ＋ｃ＝０．６）と、ａ＝０．３、０．２１＜ｂ＜０．５３、０．１７＜ｃ＜０．４９、（ここで、ｂ＋ｃ＝０．７）と、ａ＝０．２、０．１９＜ｂ＜０．６７、０．１３＜ｃ＜０．６１、（ここで、ｂ＋ｃ＝０．８）と、ａ＝０．１、０．１７＜ｂ＜０．８１、０．０９＜ｃ＜０．７３、（ここで、ｂ＋ｃ＝０．９）と、ａ＝０、０．１５＜ｂ＜０．９５、０．０５＜ｃ＜０．８５、（ここで、ｂ＋ｃ＝１．０）と、ａ＝０とａ＝０．５との間のすべての中間領域と、を含む。この領域は、相図中において、三角形内部の点と底辺とにより構成される。
【００４３】
これらＳｎ化合物を含む触媒は、Ｐｔ、Ｐｄ、１つ又は複数の卑金属、及びそれらの任意の組合せからなる群から選択される触媒成分をさらに含んでもよく、卑金属はＣｕ、Ｆｅ、Ｎｉ、Ｗ、Ｖ、Ｃｒ、Ｍｎ、Ｃｏ、及びそれらの任意の混合物からなる群から選択できる。触媒成分はＰｄとしてもよい。触媒成分を含む場合、Ｓｎ化合物としてＳｎ１−ｘＴｉｘＯ２を含む二元化合物を含んでよく、式中のｘは、０．５＞ｘ＞０．０５である。触媒の活性成分は、Ｓｎ化合物と触媒成分に限定してもよい。
【００４４】
Ｓｎ化合物を含む触媒は、さらにゼオライトを含むものとしてもよい。ゼオライトは、ＺＳＭ−５、ＺＳＭ−１１、ＺＳＭ−１２、ＺＳＭ−１８、ＺＳＭ−２３、ＭＣＭ−ゼオライト、モルデナイト、フォージャサイト、フェリエライト、ゼオライトβ、及びそれらの混合物からなる群から選択できる。
【００４５】
本発明は、Ｓｎ化合物及び基材を含む上記の触媒が基材上に載置され、排気流中のＣＯを変換するための装置が含まれる。基材はセラミック支持体としてもよく、セラミック支持体には、コージエライト及びシリコンカーバイドからなる群から選択される材料が含まれる。基材は粒子フィルターとしてもよく、粒子フィルターには壁流フィルターや、ディーゼル粒子フィルターが含まれる。
【００４６】
本発明は、ＣＯを含む排気流をＳｎ化合物を含む上記触媒と接触させるステップを含む、排気流中のＣＯの変換方法が含まれる。排気流には炭化水素が含まれる。
【００４７】
他の混合金属酸化物
触媒は、式ＡＢＯ３又は一般式Ａａ−ｘＢｘＭＯｂで示される構造のペロブスカイトを含んでよく、式中、（１）「ａ」は１又は２、（２）「ａ」が１のとき「ｂ」は３、又は「ａ」が２のとき「ｂ」は４、（３）「ｘ」は０．１＜ｘ＜０．７である。元素「Ａ」にはランタン、ランタニド、アクチニド、セリウム、マグネシウム、カルシウム、バリウム、ストロンチウム、又はそれらの混合物が含まれる。元素「Ｂ」には、鉄、マンガン、銅、ニッケル、コバルト、及びセリウム、若しくはそれらの混合物を含む単一の遷移金属、又は遷移金属の混合物が含まれる。触媒は、式ＡＭｎ１−ｘＣｕｘＯ３を有してもよく、式中、「Ａ」はランタン、セリウム、バリウム、ストロンチウム、ランタニド、又はアクチニドであり、「ｘ」は０〜１である。
【００４８】
触媒は、式ＡＣｅ１−ｘＣｕｘＯ３を有してもよく、式中、「Ａ」はバリウム、ストロンチウム、又はカルシウムであり、「ｘ」は０〜１である。また、約１０〜１８０ｇ／Ｌの式ＡＢＯ３を基材と結合させてもよい。触媒は、ペロブスカイト（ＡＢＯ３）又は同様の構造（一般式Ａａ−ｘＢｘＭＯｂを有する）と、１又は複数の担体材料酸化物とを含むものとしてよい。ペロブスカイト又は同様の構造は、最終触媒の約５〜５０重量％とする。触媒は、式ＡＢ２Ｏ４を有するスピネルを含むものとしてよい。式の「Ａ」及び「Ｂ」はアルミニウム、マグネシウム、マンガン、ガリウム、ニッケル、銅、コバルト、鉄、クロム、チタン、スズ、又はそれらの混合物である。別の適当な酸化物材料を有するスピネルを含んでもよい。スピネルは、最終触媒の約５〜５０重量％とする。触媒は、無機酸化物材料を含むウォッシュコートを被覆したものとしもよい。例えば、シリカアルミナ無機酸化物材料を被覆加工したものである。
【００４９】
骨格構造（ゼオライト）
第２成分の少なくとも一部は、骨格材料群又はゼオライト、及びそれらの混合物から選択できる。ゼオライトは結晶性シリカアルミナである。好適なゼオライトとしては、ゼオライト−Ａ、チャバザイト、ＥＭＴゼオライト、Ｙ−ゼオライト、Ｘ−ゼオライト、Ｌ−ゼオライト、モルデナイト、フェリエライト、ＺＳＭ−５、ＺＳＭ−１１、及びβ−ゼオライト、並びにそれらの混合物がある。その他の骨格材料としては、ＭＣＭ１１、ＭＣＭ４１、ＳＢＡ１５がある。ゼオライト又はゼオライトの混合物の少なくとも一部は、Ｈ又はアンモニウム形であることが好ましい。ゼオライトの少なくとも一部は、周期律表ＩＡ族、ＩＢ族、ＩＩＡ族、ＩＩＢ族、ＩＩＩＢ族のうち少なくとも１つの元素、希土類、及びそれらの混合物と、少なくとも部分的に交換される。ゼオライトは卑金属と交換できる。別の実施形態において、ゼオライトは、ＺＳＭ−５、ＺＳＭ−１１、β−ゼオライト、モルデナイト、フェリエライト、Ｙ−ゼオライト、Ｘ−ゼオライト、及びそれらの混合物からなる群から選択される。
【００５０】
第１及び第２の成分を有する触媒は、既存の基材を配合物で被覆して作製でき、配合物を特定形状に押し出すことによって作ることもできる。被覆する場合、第１成分と第２成分とを一緒に粉砕するか、又は第１成分の溶液を粉砕した第２成分に添加するか、又は第１成分を被覆したウォッシュコートに第２成分を含浸させて触媒を作製できる。触媒は、第１成分を酸化物材料の上に沈降させ、次いで得られた材料を被覆することによっても作ることができる。
【００５１】
触媒の調製
[含浸による触媒の調製]
ウォッシュコートは、当技術分野で既知の方法により調製できる。ウォッシュコートは、本明細書に記述した任意の触媒及び／又は追加の成分を含んでよい。スラリーは、ウォッシュコートを所望の粒子サイズに粉砕することによって作製できる。スラリー中の固体の量は、スラリーの２０〜８０重量％とすることができる。ウォッシュコートを含むスラリーは、モノリスの壁流路がウォッシュコートで被覆されるように６×１０−４ｍ２（１平方インチ）当たり１００〜６００セルのモノリス基材上に載置できる。モノリス上のウォッシュコート担持は約１００〜１８０ｇ／Ｌの間であり、好ましくは担持は約１５０ｇ／Ｌである。被覆されたモノリスは、ウォッシュコートスラリーによって閉塞された流路があるか検査される。もし閉塞した流路又は詰まった流路があれば取り除かれる。ウォッシュコートした基材は、約０．５〜１５時間、乾燥する。
【００５２】
基材上に沈着したウォッシュコートは、基材とウォッシュコートの間の接着を確実にするために処理される。処理は３００℃〜７００℃で、約１〜６時間、好ましくは約４時間続けてよい。ウォッシュコートと基材を処理した後、室温に冷却する。ウォッシュコートと基材を冷却した後、ウォッシュコートに少なくとも１つの第１成分を含浸する。第１成分の含浸には、水に可溶な第１成分金属塩又はそれらの混合物を、ウォッシュコート上に含浸することが含まれる。含浸の後、含浸成分を含むウォッシュコートを処理する。処理は約３００〜７００℃、好ましくは約５５０℃で、約１〜６時間、好ましくは約４時間、続けてよい。ウォッシュコート及び／又は含浸成分を基材に添加する前又は後に、基材、ウォッシュコート、及び含浸成分を処理して触媒組成物を形成してもよい。ウォッシュコート及び含浸成分を、被覆する前に処理してもよい。
【００５３】
[金属化による触媒の調製]
ウォッシュコートは、上記方法に従って調製できる。第１成分金属前駆体及び水を用いて溶液とする。この溶液をウォッシュコートと混合し、金属化スラリーとする。既知量の金属化スラリーを基材上に沈着させることができる。金属化スラリーを沈着させた後、被覆された基材を約３００〜７００℃で処理する。処理は約１〜６時間、好ましくは約４時間続けてよい。最終触媒中の第１成分として２種以上の金属を用いる場合、金属化スラリーは両方の金属を有してもよく、１種の好ましい金属を有する金属化スラリーとして、被覆された基材を熱処理した後に上述の含浸ステップにより第２の又は次の金属を組み込むこともできる。第１成分として貴金属を含む金属化スラリーを基材上に沈着させて熱処理し、最終触媒を得ることもできる。パラジウム含有金属化スラリーを熱処理し、パラジウム被覆触媒としてもよい。この触媒に、白金を後含浸して白金パラジウム混合被覆触媒とすることもできる。
【００５４】
[沈殿による触媒の調製]
沈殿による調整方法は、第１成分塩（単数又は複数）をウォッシュコート上に沈殿させるステップを含む。第１成分金属塩（単数又は複数）は、ＮＨ４ＯＨ、（ＮＨ４）２ＣＯ３、水酸化テトラエチルアンモニウム、他のテトラアルキルアンモニウム塩、酢酸アンモニウム、又はクエン酸アンモニウムと沈殿させることができる。ウォッシュコートには、任意のものを使用できる。次に、第１成分金属塩（単数又は複数）と沈殿したウォッシュコートを処理する。処理は約０．２〜２４時間とする。次に、沈殿した第１成分金属塩（単数又は複数）を含むウォッシュコートを基材上に沈着させて、約２〜６時間、好ましくは約４時間、約３００〜７００℃の温度で処理する。
【００５５】
[共粉砕による触媒の調製]
第１成分と第２成分とを併せて粉砕して、規定粒子サイズのスラリーを作ることができる。第１成分は前合成することができ、又は第１成分金属前駆体（単数又は複数）を、上記スラリーを作るために用いることができる。前合成された第１成分を用いる場合、固相合成、沈殿、又は当技術分野で既知の化学的方法により前合成できる。第１成分及び第２成分を含む粉砕された触媒スラリーは、ウォッシュコートの形態で基材上に沈着させた後、処理される。処理は約２〜６時間、好ましくは約４時間で、約３００〜７００℃の温度が好ましい。
【００５６】
[触媒の試験及び劣化]
上述の方法で得られた触媒組成物は、一酸化炭素５０〜２０００ｐｐｍ、酸素１〜２０％、ＣＯ２１〜１０％、水蒸気２〜２０％、ＮＯｘ５〜５００ｐｐｍ、種々の炭化水素、及び窒素をバランスガスとして含む模擬供給流を用いて、ＣＯ酸化活性を試験した。いくつかの場合、触媒試料は、ＳＯ２２０ｐｐｍ、１０％Ｈ２Ｏを含む加速劣化条件で、４００℃で劣化させた。いくつかの触媒は、バランスエアーとともに１０％のＨ２Ｏを含むガスを用いて、７５０℃で２０時間、水熱的に劣化させた。
【００５７】
任意の用途において、必要な触媒体積の量は、所望の又は目標の変換を達成するために触媒が作用し得る触媒の空間速度を１つの要因として決定される。触媒の空間速度は、排気流量の１時間当たりの標準立方フィート（３×１０−２ｍ３）又はＳＣＦＨを触媒体積の立方フィート（３×１０−２ｍ３）で除して定義され、単位は時間の逆数である。酸化触媒を通過する排気ガスの空間速度は、約１，０００〜５００，０００ｈｒ−１、より好ましくは約１，０００〜２００，０００ｈｒ−１、最も好ましくは１，０００〜１００，０００ｈｒ−１である。
【００５８】
ＣＯ変換活性は、下記の実施例に見られるように、空間速度を一定として温度の関数として測定し、及び／又は４００℃における種々の空間速度として測定した。
【実施例１】
【００５９】
低含量（レベル）パラジウム単独触媒
上述の含浸法により、種々の支持酸化物材料上にパラジウムのみを担持した触媒を調製した。すべての触媒について、パラジウム担持量は触媒１リッター当たり１．４ｇ又は３×１０−２ｍ３（１立方フィート）当たり４０ｇとした。このように調製した触媒試料を、１０％のＨ２Ｏとバランス量の空気を含むガス混合物を用いて７５０℃で２０時間、水熱的に劣化させた。水熱的に劣化させた試料について、特にディーゼル用途で典型的に見られる排気ガス濃度である下記の試験条件で、ＣＯ酸化活性試験を行った。
【００６０】
【表１】
0005812987.tif 000002
【００６１】
低含量パラジウム酸化触媒を用いた結果を図１に示す。この図は、模擬ディーゼル排気を用いて、低レベル（濃度）パラジウムを含む触媒のＣＯ変換率と摂氏温度のプロットを示している。図は、空間速度７５，０００ｈｒ−１において温度の関数としてＣＯ変換活性のプロットを示している。触媒配合としては、できるだけ低温で大きな変換効率となるものが好ましい。
【００６２】
結果より、パラジウムの量が同等であっても、第２成分の選択によってＣＯ変換効率が顕著に変動すことが示された。よって、パラジウムの担持量が少ない低濃度パラジウム担持触媒においては、第２成分の選択が重要になる。例えば、Ｐｄ／ＺｒＯ２が有効であることが結果より示された。試料を厳しい水熱的劣化（７５０℃／２０時間）に曝した後も、１８０〜２００℃以上で実質的に１００％のＣＯ変換率を示すからである。同じＺｒＯ２を微量の酸化タングステン（ＷＯ３）と混合した場合、変換温度は、高温側へと顕著にシフトした。
【実施例２】
【００６３】
低含量パラジウム及び白金含有触媒
図２に、ＣＯ変換率と、ａ）白金若しくはパラジウム又はそれらの混合物を有する第１成分、及びｂ）表面積の大きなランタン安定化アルミナである第２成分を含む配合とのプロットを示す。触媒は４００℃で、ＳＯ２２０ｐｐｍ、１０％Ｈ２Ｏ及びバランス量のＮ２を含む供給流で２０時間劣化して試験した。試験は、下記ガス組成を用いて、２００，０００ｈｒ−１及び２５０，０００ｈｒ−１の２つの異なった空間速度で実施した。
【００６４】
【表２】
0005812987.tif 000003
【００６５】
図２より、白金とパラジウムとを混合した配合が有効であり、特に、貴金属含有量が低濃度の場合も有効であった。白金はパラジウムより３〜４倍高価であるので、この触媒によれば、ＣＯ酸化性能を大きく低下させることなく、触媒全体のコストをさらに低減できる。４．１ｇ／（３×１０−２ｍ３（ｆｔ３））のパラジウムと２．５ｇ／（３×１０−２ｍ３（ｆｔ３））のＰｔ（白金）とを混合した試料は、１０ｇ／（３×１０−２ｍ３（ｆｔ３））の白金触媒と、ほぼ同程度の変換率（〜９５％）を示した。
【００６６】
図３に、３×１０−２ｍ３（１立方フィート）当たり３ｇの白金と３×１０−２ｍ３（１立方フィート）当たり３ｇのパラジウムを含む触媒における、温度に対するＣＯ変換率のグラフを示す。試験条件を表３に示す。
【００６７】
【表３】
0005812987.tif 000004
【００６８】
触媒は、上記した任意の触媒調製手段により製造した。図３に試験結果を示した触媒は、６×１０−４ｍ２（１平方インチ）当たり４００セルの基材上に白金−パラジウム金属化スラリーを被覆し、熱処理して得た。白金−パラジウム金属化スラリーは、白金及びパラジウムの硝酸塩と、第２成分としてシリカ被覆加工アルミナとを混合して形成した。白金及びパラジウム前駆体は、最終触媒が３×１０−２ｍ３（１立方フィート）当たり３ｇのパラジウムと３×１０−２ｍ３（１立方フィート）当たり３ｇの白金を有するような量とした。フレッシュ及び７００℃で２０時間水熱的処理した触媒を、デカン（Ｃ１０）、トルエン（Ｃ７）、プロペン（Ｃ３）及びメタン（Ｃ１）の混合物であり、炭化水素中の炭素（Ｃ１）の全量が５００ｐｐｍの炭化水素を含む反応ガスにより、ディーゼル排出制御用途において選択される条件で試験した。図３より、フレッシュ及び劣化触媒は、ＳＶ＝５５Ｋｈｒ−１のとき２２０℃を超える温度で、ＳＶ＝１６５Ｋｈｒ−１のとき２４０℃を超える温度で、１００％のＣＯ変換率となった。
【実施例３】
【００６９】
卑金属触媒−銅担持の研究
上述の含浸法により、銅担持した卑金属触媒を調製した。第２成分はセリウム、ジルコニウム、ネオジム（ネオジミウム）ネオジム及びプラセオジム（プラセオジミウム）を６０：３０：５：５の割合で含む酸化物材料とした。触媒を表２に示す組成の気流中で試験した。結果を図４に示す。すべての触媒は、コージエライトから作られた４００ｃｐｓｉの基材上に被覆し、基材上の触媒担持量は約１５０ｇ／Ｌで同一とした。すべての触媒について、４００℃で、２つの異なった空間速度−５０，０００ｈｒ−１及び１００，０００ｈｒ−１で、ＣＯ酸化活性試験を行った。試験前に、ＳＯ２２０ｐｐｍ、１０％Ｈ２Ｏ及びバランス量のＮ２を含む供給流を用いて４００℃で１０時間、触媒を劣化させた。図４から分かるように、銅を１６〜１８％程度担持した試料は、８０％を超える極めて高いＣＯ酸化活性を示した。この銅濃度を超えると、ＣＯ変換活性は低下した。
【実施例４】
【００７０】
混合金属酸化物及びゼオライト上の銅
銅担持量が同一の試料を複数製造した。試料は、混合金属酸化物とゼオライトとの組合せを含む。比較のため、銅担持混合金属酸化物及び銅担持ゼオライトも提示した。結果を図５に示す。表２に記載した条件で、種々の試料についてＣＯ変換活性を試験した。活性試験の前に、ＳＯ２２０ｐｐｍ、１０％Ｈ２Ｏ及びバランス量のＮ２を含む供給流を用いて、４００℃で１０時間、試料を劣化させた。図５に見られるように、スズ及びチタニアを含む銅含有混合金属酸化物は、空間速度５０，０００及び１００，０００ｈｒ−１で極めて高い（９０％超）ＣＯ変換活性を示した。他方、銅含有ランタン安定化ジルコニアは、同じ条件で試験した時にＣＯ変換活性が極めて低かった。
【実施例５】
【００７１】
Ｃｕ位置の影響
図６に、同量の銅を担持した２種類の触媒試料に関する結果を示す。試料（１２％Ｃｕ／ＺＳＭ−５−８０）／Ｚｒ−Ｌａは、ランタン安定化ジルコニアをウォッシュコートし、次いで１２％Ｃｕ／ＺＳＭ−５−８０材料のスラリーをドーピングして調製した。（１２％Ｃｕ／ＺＳＭ−５−８０）材料は、硝酸銅溶液とゼオライトＺＳＭ−５−８０を混合して形成した。また、図６には１２％Ｃｕ／ＺＳＭ−５−８０／Ｚｒ−ＬａのＣＯ変換活性も示す。この試料は、ＺＳＭ−５−８０ゼオライトとランタン安定化ジルコニアとの５０：５０混合物であるスラリーをウォッシュコートし、次いでウォッシュコート触媒上に、最終的に１２％の銅を担持するための必要量の硝酸銅溶液に触媒を含浸して作製した。表２に記載した気流を用い、４００℃で１０時間、ＳＯ２２０ｐｐｍ、１０％Ｈ２Ｏ及びバランス量のＮ２で触媒を硫黄劣化させた後、両方の試料についてＣＯ酸化試験を行なった。
【００７２】
グラフより、最初に銅前駆体をゼオライトと混合し、次いでその混合物のスラリーを作り、ランタン安定化ジルコニアウォッシュコートを含む基材をこのスラリーで被覆すること（試料（１２％Ｃｕ／ＺＳＭ−５−８０）／Ｚｒ−Ｌａ）が有利である。このような方法で作られた、卑金属を銅とする触媒は、表２に記載した供給流を用いて試験した際、ＣＯ変換が９０％を超えるものとなる。
【実施例６】
【００７３】
他の卑金属及び卑金属の混合物
図７に、セリウム含有酸素貯蔵材料において、種々の卑金属を用いた場合の性能を示す。触媒は、セリウム含有酸素貯蔵材料上の全卑金属濃度が同一となるように調製した。試験した種々の触媒は被覆触媒であり、被覆担持量は約１５０ｇ／Ｌとした。すべての触媒の基材は、４００ｃｐｓｉで同一のものを使用した。すべての触媒について、表２の供給流を用いて、４００℃におけるＣＯ酸化活性を評価した。図にはフレッシュ及び劣化した触媒を用いて、種々の空間速度で試験し、４００℃で１０時間、ＳＯ２２０ｐｐｍ、１０％Ｈ２Ｏ及びバランス量のＮ２を用いて劣化させた。結果より、卑金属として銅を含む触媒は、他の卑金属を含む触媒よりも優れることが示された。
【実施例７】
【００７４】
二元金属酸化物によるＣＯ酸化
二元Ｓｎ−Ｔｉ酸化物を作り、ＣＯ酸化及び他の特性について試験した。ＣＯ酸化は、３％Ｐｄ／Ｓｎ１−ｘＴｉＯ２について試験した。式中、ｘ＝０、０．２、０．４、０．６及び０．８である。図８に二元酸化物の合成法を示す。前駆体を脱イオン水に溶解し、攪拌した。次に、金属を沈殿させるため、溶液のｐＨを約８に調整した。沈殿を濾過し、洗浄し、次いで１００℃で乾燥した。最後に、前駆体を約５５０℃で約４時間、焼成した。初期水分率を図９に示す方法で試験した。
【００７５】
固定床反応器を用いてＣＯ還元反応を実施した。全流量は約１０００ｓｃｃｍであり、気流はＣＯ約１５００ｐｐｍ、ＣＯ２約５％、Ｏ２約１０％、約５％Ｈ２Ｏ及びバランス量のＮ２とした。それぞれの系についてＣＯ変換を測定し、Ｔ５０を決定した。また、Ｔ５０において６時間、不活性化を測定した。触媒は約７５０℃で約１６時間水熱的劣化させた。表４に、それぞれの触媒の表面積及び活性の概要を示す。
【００７６】
【表４】
0005812987.tif 000005
【００７７】
それぞれの触媒組成物をＸ線回折（ＸＲＤ）によって分析し、結晶構造（相）、結晶サイズ、表面積、細孔容積及び分散％を検出した。次に、種々の供給流を用いてフレッシュ及び劣化したそれぞれの組成についてＴ５０を分析した。表５〜１２に、種々の触媒組成についてのＸ線回折及びＴ５０の評価の結果を示す。
【００７８】
【表５】
0005812987.tif 000006
【００７９】
【表６】
0005812987.tif 000007
【００８０】
【表７】
0005812987.tif 000008
【００８１】
【表８】
0005812987.tif 000009
【表９】
0005812987.tif 000010
【００８２】
【表１０】
0005812987.tif 000011
【００８３】
【表１１】
0005812987.tif 000012
【００８４】
【表１２】
0005812987.tif 000013
【実施例８】
【００８５】
ＴｉＯ２−ＳｎＯ２−ＺｒＯ２三元相図の研究
適当量のＴｉＯＳＯ４、ＺｒＯ（ＮＯ３）２及びＳｎＣｌ２を脱イオン水に溶解することにより、三元Ｔｉ−Ｓｎ−Ｚｒ酸化物を作った。ＮＨ４ＯＨを用いて水酸化物を沈殿させた。得られた沈殿を濾過し、洗浄し、乾燥した。最後に、沈殿を約５５０℃で焼成した。表１３〜２７にＸ線回折（ＸＲＤ）によって検出された組成及び相を示す。図１０〜１６に、組成物の一部を選択して測定した表面積を示す。
【００８６】
【表１３】
0005812987.tif 000014
【００８７】
【表１４】
0005812987.tif 000015
【００８８】
【表１５】
0005812987.tif 000016
【００８９】
【表１６】
0005812987.tif 000017
【００９０】
【表１７】
0005812987.tif 000018
【００９１】
【表１８】
0005812987.tif 000019
【００９２】
【表１９】
0005812987.tif 000020
【００９３】
【表２０】
0005812987.tif 000021
【００９４】
【表２１】
0005812987.tif 000022
【００９５】
【表２２】
0005812987.tif 000023
【００９６】
【表２３】
0005812987.tif 000024
【００９７】
【表２４】
0005812987.tif 000025
【００９８】
【表２５】
0005812987.tif 000026
【００９９】
【表２６】
0005812987.tif 000027
【０１００】
【表２７】
0005812987.tif 000028
【図１】
0005812987.tif 000029
【図２】
0005812987.tif 000030
【図３】
0005812987.tif 000031
【図４】
0005812987.tif 000032
【図５】
0005812987.tif 000033
【図６】
0005812987.tif 000034
【図７】
0005812987.tif 000035
【図８】
0005812987.tif 000036
【図９】
0005812987.tif 000037
【図１０】
0005812987.tif 000038
【図１１】
0005812987.tif 000039
【図１２】
0005812987.tif 000040
【図１３】
0005812987.tif 000041
【図１４】
0005812987.tif 000042
【図１５】
0005812987.tif 000043
【図１６】
0005812987.tif 000044
【図１７】
0005812987.tif 000045